(57)【要約】【課題】高音域での音圧低下が少ないスピーカーユニットを提供すること。【解決手段】山部及び谷部とこれらの間の側面部とが一定の方向に沿って繰り返して形成されるようにジグザグに折り返された蛇腹状のフィルム部材を有するスピーカー振動板の、フィルム部材として用いられる、スピーカー振動板用樹脂フィルムが開示される。無機粒子が、層状ケイ酸塩を含む。有機樹脂マトリックスが、ポリイミド樹脂、ポリアミドイミド樹脂、及び、ポリベンゾオキサゾール樹脂からなる群より選択される少なくとも１種の樹脂を含む。スピーカー振動板用樹脂フィルムの厚みが５μｍ以上３０μｍ以下である。スピーカー振動板用樹脂フィルムにおける無機粒子の含有量が、振動板用樹脂フィルムの全質量に対して４０質量％以上６０質量％以下である。【選択図】図１
2022000981.tif 000002
【特許請求の範囲】
【請求項１】
有機樹脂マトリックスと、前記有機樹脂マトリックス中に分散した無機粒子と、を含有し、
前記無機粒子が、層状ケイ酸塩を含み、
前記有機樹脂マトリックスが、ポリイミド樹脂、ポリアミドイミド樹脂、及び、ポリベンゾオキサゾール樹脂からなる群より選択される少なくとも１種の樹脂を含み、
厚みが５μｍ以上３０μｍ以下である、スピーカー振動板用樹脂フィルムであって、
当該スピーカー振動板用樹脂フィルムにおける前記無機粒子の含有量が、当該振動板用樹脂フィルムの全質量に対して４０質量％以上６０質量％以下であり、
当該スピーカー振動板用樹脂フィルムが、山部及び谷部とこれらの間の側面部とが一定の方向に沿って繰り返して形成されるようにジグザグに折り返された蛇腹状のフィルム部材を有するスピーカー振動板の、当該フィルム部材として用いられるものであり、
隣り合う前記山部の間で対向する一対の前記側面部同士の間隔が、前記谷部側から前記山部側に向かって連続的に拡がっている、
スピーカー振動板用樹脂フィルム。
【請求項２】
当該樹脂フィルムが着色されている、請求項１に記載のスピーカー振動板用樹脂フィルム。
【請求項３】
当該スピーカー振動板用樹脂フィルムをＪＩＳ−Ｋ５６００−５−１（１９９９）に準拠した円筒形マンドレル法による耐屈曲性試験で評価したときに、割れの起こるマンドレル直径が１０ｍｍ以下である、請求項１又は２に記載のスピーカー振動板用樹脂フィルム。
【請求項４】
隣り合う前記山部及び前記谷部の先端同士の間隔が略一定である、請求項１〜３のいずれか一項に記載のスピーカー振動板用樹脂フィルム。
【請求項５】
隣り合う前記山部の間で対向する一対の前記側面部が、前記谷部側から前記山部側に向かって前記一定の方向における間隔が１．２倍以上に拡がるように互いに傾斜している平面状の部分を含んでいる、請求項１〜４のいずれか一項に記載のスピーカー振動板用樹脂フィルム。
【請求項６】
請求項１〜５のいずれか一項に記載のスピーカー振動板用樹脂フィルムと、前記樹脂フィルムの片面上又は両面上に設けられた導体膜と、を備える、スピーカー振動板用積層体。
【発明の詳細な説明】
【技術分野】
【０００１】
本発明は、スピーカー振動板、スピーカーユニット、及びスピーカー振動板用樹脂フィルムに関する。
【背景技術】
【０００２】
近年、音源の広帯域化により、コンパクトディスクの２０ｋＨｚを超え、４８ｋＨｚ又はそれ以上の信号が記録された、ハイレゾリューション対応の音源が増えている。それに伴い、２０ｋＨｚを超える高音域、具体的には４０ｋＨｚ以上を出力可能な、ハイレゾナンス対応スピーカーの高性能化が望まれている。ハイレゾナンス対応スピーカーに関して、高音域を担当するツイーター又はスーパーツイーターとして、その再生帯域の広さ、位相特性の良さ、トランジェント特性の良さから、フィルムスピーカー（リボンスピーカー）が採用される傾向がある。特にハイエンドモデルのスピーカーは、周波数帯域の広帯域化と周波数特性を向上させる目的で、蛇行するようにジグザグに折り返されたスピーカー振動板を有するハイル型スピーカーが採用されることが多い（特許文献１）。これまで、これらのスピーカーの特性を向上させるためにその構造の改良が提案されている（特許文献２）。
【０００３】
フィルムスピーカーの振動板は、一般に、有機樹脂フィルムとその表面上に金属箔で形成された回路とを有する（特許文献３）。ドライブ電流が大きいモデル、及び高温の使用環境が想定される用途のフィルムスピーカーの場合、高温に耐えるため銅張りポリイミドフィルムが振動板として用いられている。
【先行技術文献】
【特許文献】
【０００４】
【特許文献１】特公昭５５−４２５５５号公報
【特許文献２】特開２００７−２７４３９４号公報
【特許文献３】特開２００４−３２０６０１号公報
【発明の概要】
【発明が解決しようとする課題】
【０００５】
スピーカーユニットには、音源に記録された信号そのままの音を出力すること、すなわち原音再生性能が必要とされる。原音再生のためには、スピーカーユニットの音圧が周波数に依存して変動しないこと、言い換えると周波数特性がフラットであることが望ましい。特にハイレゾナンス対応スピーカーに関して、高音域までフラットな周波数特性有するスピーカーが望まれる。
【０００６】
しかし、通常のスピーカーの音圧は、高音域になるほど低下する傾向がある。フィルムスピーカー、特にハイル型スピーカーは、高音域の出力の点で比較的優れているものの、必ずしも十分に満足できるものではなかった。
【０００７】
本発明の目的は、高音域での音圧低下が少ないスピーカーユニットを提供することにある。
【課題を解決するための手段】
【０００８】
本発明者らは鋭意検討の結果、フィルムスピーカーの蛇腹状の振動板の形状を工夫すること、及び／又は、有機樹脂と無機粒子との組み合わせを含む振動板を用いることにより、高音域での音圧低下が少ないスピーカーユニットが得られることを見出し、本発明を完成させた。
【０００９】
本発明の一側面は、山部及び谷部とこれらの間の側面部とが一定の方向に沿って繰り返して形成されるようにジグザグに折り返された蛇腹状のフィルム部材を有する、スピーカー振動板を提供する。このスピーカー振動板において、隣り合う山部の間で対向する一対の側面部同士の間隔が、谷部側から山部側に向かって拡がっている。
【００１０】
本発明の別の側面は、有機樹脂マトリックスと、有機樹脂マトリックス中に分散した無機粒子と、を含有する樹脂フィルムを有する、スピーカー振動板用樹脂フィルムを提供する。このスピーカー振動板用樹脂フィルムを用いて、上記の蛇腹状のフィルム部材を形成することができる。
【発明の効果】
【００１１】
本発明によれば、高音域での音圧低下が少ないスピーカーユニットを提供することができる。本発明に係るスピーカー振動板は、トランジェント特性、能率、及び人の評価による聴感の点でも優れる。さらに、本発明のいくつかの形態に係るスピーカー振動板は、着色することで優れた意匠性を有することができる。
【図面の簡単な説明】
【００１２】
【図１】スピーカー振動板の一実施形態を示す端面図である。
【図２】スピーカー振動板の一実施形態を示す端面図である。
【図３】フィルム部材の一実施形態を示す平面図である。
【図４】スピーカー振動板の一実施形態を示す斜視図である。
【図５】スピーカーユニットの一実施形態を示す分解斜視図である。
【図６】スピーカーユニットを評価するための装置を示す模式図である。
【図７】一般的なスピーカーユニットの周波数特性の例を示すグラフである。
【図８】作製したスピーカーユニットの周波数特性を示すグラフである。
【図９】作製したスピーカーユニットの周波数特性を示すグラフである。
【図１０】作製したスピーカーユニットの周波数特性を示すグラフである。
【図１１】作製したスピーカーユニットの周波数特性を示すグラフである。
【図１２】作製したスピーカーユニットの周波数特性を示すグラフである。
【図１３】トランジェント特性を評価するための音源データの波形図である。
【図１４】作製したスピーカーユニットのトランジェント特性を示すグラフである。
【図１５】作製したスピーカーユニットのトランジェント特性を示すグラフである。
【図１６】作製したスピーカーユニットのトランジェント特性を示すグラフである。
【図１７】作製したスピーカーユニットのトランジェント特性を示すグラフである。
【図１８】作製したスピーカーユニットのトランジェント特性を示すグラフである。
【図１９】従来のスピーカー振動板の一例を示す端面図である。
【発明を実施するための形態】
【００１３】
以下、本発明のいくつかの実施形態について詳細に説明する。ただし、本発明は以下の実施形態に限定されるものではない。
【００１４】
（スピーカー振動板）
図１は、スピーカー振動板の一実施形態を示す端面図である。図１に示すスピーカー振動板１は、山部１０及び谷部１１とこれらの間の側面部２０とが、一定の方向Ｘに沿って繰り返して形成されるようにジグザグに折り返された蛇腹状のフィルム部材である。山部１０及び谷部１１は、通常、曲面状であり、それぞれ方向Ｘに垂直な方向Ｙに沿って延在している。一定の方向Ｘは、スピーカー振動板１の長手方向と一致していてもよい。
【００１５】
隣り合う山部１０の間で対向する一対の側面部２０は、谷部１１を介して互いに繋がっている。対向する一対の側面部２０は、谷部１１側から山部１０側に向かって間隔が連続的に拡がるように互いに傾斜している。言い換えると、一方の側面部の任意の位置Ｐ１における側面部２０同士の間隔がＷ１で、位置Ｐ１よりも山部１０側の任意の位置Ｐ２における側面部２０同士の間隔がＷ２であるとき、常にＷ２がＷ１よりも大きい。ここで、一方の側面部の任意の位置における側面部同士の間隔とは、一方の側面部の任意の位置と、他方の側面部との方向Ｘにおける距離を意味する。
【００１６】
図１９は、従来のスピーカー振動板の一例を示す端面図である。図１９に示すスピーカー振動板１では、隣り合う山部１０の間で対向する一対の平面状の側面部２０が、互いに平行である。このような形状の振動板の場合、側面部２０の振動によって発生した音を伝える空気が、図中の矢印の方向（隣の側面部に向かう方向）に進む傾向があるために、山部１０側の方向へ押出される空気の割合が小さいと考えられる。これに対して、図１に示すスピーカー振動板１では、側面部２０の振動によって発生した音を伝える空気が山部１０側に向かって進み易い。そのために、山部１０側における十分な音圧が高音域でも得られ易いと考えられる。また、能率及びトランジェント特性も向上し得る。
【００１７】
図１のスピーカー振動板１において、側面部２０は平面状の部分を含んでいるが、側面部２０は曲面状の部分を含んでいてもよい。側面部２０が曲面状であるとき、側面部２０と曲面状の山部１０又は谷部１１との境界は明瞭でないことがあり得る。
【００１８】
周波数特性及びトランジェント特性等の観点から、隣り合う山部１０の間で対向する一対の側面部２０が、谷部１１側から山部１０側に向かって間隔が１．２倍以上に拡がるように傾斜している平面状の部分を含んでいてもよい。言い換えると、一対の側面部２０が、Ｗ２／Ｗ１が１．２以上になるように互いに傾斜している平面状の部分を含んでいてもよい。同様の観点から、一対の側面部２０の平面状の部分が、Ｗ２／Ｗ１が１．５以上、又は２．０以上になるように互いに傾斜していてもよい。また、一対の側面部２０の平面状の部分が、Ｗ２／Ｗ１が４．０以下、３．０以下、又は２．５以下になるように互いに傾斜していてもよい。ここで、Ｗ２／Ｗ１の値は、位置Ｐ１及び位置Ｐ２の選び方に依存して変動するが、Ｗ２／Ｗ１が最大となるように側面部２０内の位置Ｐ１及び位置Ｐ２を選んだときのＷ２／Ｗ１、すなわちＷ２／Ｗ１の最大値が、上記範囲内であってもよい。あるいは、山部１０の先端１０ａと谷部１１の先端１１ａとの方向Ｚ（山部１０の高さ方向）における間隔がＨで、位置Ｐ１が谷部１１の先端１１ａから方向ＺにおいてＨ×１／７の位置で、位置Ｐ２が山部１０の先端１０ａから方向ＺにおいてＨ×１／７の位置であるときに、Ｗ２／Ｗ１が上記範囲内であってもよい。側面部２０が平面状の部分を含んでいる場合、位置Ｐ１及び位置Ｐ２として、側面部２０と曲面状の山部１０又は谷部１１との境界の位置を選択し、そのときにＷ２／Ｗ１が上記範囲内であってもよい。
【００１９】
側面部２０が平面状であるとき、一対の側面部２０は、長さＷ１の上底及び長さＷ２の下底と、これらの間で対向する一対の対辺とを有する台形の、一対の対辺に相当する部分を含んでいてもよい。このときの台形に関して、Ｗ２／Ｗ１が１．２以上、１．３以上、１．４以上、又は１．５以上であってもよく、４．０以下、３．０以下、又は２．５以下であってもよい。Ｗ２／Ｗ１が最大となるように側面部２０内の位置Ｐ１及び位置Ｐ２を選んだときのＷ２／Ｗ１、すなわちＷ２／Ｗ１の最大値が、上記範囲内であってもよい。あるいは、山部１０の先端１０ａと谷部１１の先端１１ａとの方向Ｚ（山部１０の高さ方向）における間隔がＨで、位置Ｐ１が谷部１１の先端１１ａから方向ＺにおいてＨ×１／７の位置で、位置Ｐ２が山部１０の先端１０ａから方向ＺにおいてＨ×１／７の位置であるときに、上記台形におけるＷ２／Ｗ１が上記範囲内であってもよい。側面部２０が平面状の部分を含んでいる場合、位置Ｐ１及び位置Ｐ２として、側面部２０と曲面状の山部１０又は谷部１１との境界の位置を選択し、そのときに上記台形におけるＷ２／Ｗ１が上記範囲内であってもよい。
【００２０】
図２も、スピーカー振動板の一実施形態を示す端面図である。図２に示すスピーカー振動板１においても、隣り合う山部１０の間で対向する一対の平面状の側面部２０が、谷部１１側から山部１０側に向かって間隔が連続的に拡がるように互いに傾斜している。図２のスピーカー振動板１においては、谷部１１近傍における一対の側面部２０同士の間隔が比較的大きい。これにより、周波数特性、トランジェント特性等の点でより一層優れた性能が達成され得る。具体的には、一対の側面部２０の一方の側面部の任意の位置Ｐ１における側面部２０同士の間隔がＷ１で、該任意の位置よりも山側の位置Ｐ２における側面部２０同士の間隔がＷ２で、山部１０の先端１０ａと谷部１１の先端１１ａとの方向Ｚ（山部１０の高さ方向）における間隔がＨであるとき、Ｗ２／Ｗ１が１．２以上、且つ、Ｗ１／Ｈが０．４以上、０．５以上又は０．６以上となり得るような平面状の部分を、一対の側面部２０が含んでいてもよい。言い換えると、一対の側面部２０は、長さＷ１の上底及び長さＷ２の下底と、これらの間で対向する一対の対辺とを有する台形の、一対の対辺に相当する部分を含んでいてもよく、この台形においてＷ２／Ｗ１が１．２以上、且つ、Ｗ１／Ｈが０．３以上、０．４以上、０．５以上又は０．６以上であってもよい。Ｗ１／Ｈの上限は、例えば１．０以下であってもよい。更に言い換えると、Ｗ２／Ｗ１及びＷ２／Ｈが上記のような数値範囲内の値になる位置Ｐ１及び位置Ｐ２が、側面部２０内に存在していてもよい。あるいは、位置Ｐ１が谷部１１の先端１１ａから方向ＺにおいてＨ×１／７の位置で、位置Ｐ２が山部１０の先端１０ａから方向ＺにおいてＨ×１／７の位置であるときに、Ｗ２／Ｗ１及びＷ１／Ｈが上記範囲内であってもよい。側面部２０が平面状の部分を含んでいる場合、位置Ｐ１及び位置Ｐ２として、側面部２０と曲面状の山部１０又は谷部１１との境界の位置を選択し、そのときにＷ２／Ｗ１及びＷ１／Ｈが上記範囲内であってもよい。
【００２１】
図１、図２又はこれら以外の形態に係るスピーカー振動板において、山部１０の先端１０ａと、これと隣り合う谷部１１の先端１１ａとの方向Ｘにおける間隔Ｗ０は、スピーカー振動板１全体にわたって略一定であってもよい。これにより、対向する側面部２０が略等脚台形の辺に沿うように形成され、スピーカー振動板の良好な動作バランスが維持され易い傾向がある。具体的には、Ｗ０の変動幅が、平均値±５％以下であってもよい。
【００２２】
間隔Ｈ（山部の高さ）は、例えば、１〜１０ｍｍであってもよい。間隔Ｗ０は、例えば、０．５〜５ｍｍであってもよい。フィルム振動板の幅又は長さは、例えば１０〜１５０ｍｍであってもよい。
【００２３】
スピーカー振動板は、樹脂フィルム（例えば、後述のスピーカー振動板用樹脂フィルム）と、樹脂フィルムの片面上又は両面上に形成された回路とを有するフィルム部材であってもよい。回路は、金属箔のような導電体膜であってもよい。金属箔は、例えば銅箔である。
【００２４】
（スピーカー振動板用樹脂フィルム）
スピーカー振動板用樹脂フィルムの厚みは、５μｍ以上であってもよい。厚みが５μｍ以上であると、高い機械的強度、及び良好な取り扱い性が得られる。同様の観点から、スピーカー振動板用樹脂フィルムの厚みは１０μｍ以上であってもよい。スピーカー振動板用樹脂フィルムの厚みは、３０μｍ以下であってもよい。厚みが３０μｍ以下であると、特に良好なトランジェント特性が得られ易い。
【００２５】
スピーカー振動板用樹脂フィルムをＪＩＳ−Ｋ５６００−５−１（１９９９）に準拠した円筒形マンドレル法による耐屈曲性試験で評価したときに、割れの起こるマンドレル直径が１０ｍｍ以下であってもよい。割れの起こるマンドレル直径が１０ｍｍ以下であるような樹脂フィルムは、良好な柔軟性を有するため、蛇腹状のスピーカー振動板を製造し易い。同様の観点から、樹脂フィルムの割れの起こるマンドレル直径は、８ｍｍ以下、５ｍｍ以下、又は４ｍｍ以下であってもよい。
【００２６】
スピーカー振動板用樹脂フィルムは、有機樹脂マトリックスと、有機樹脂マトリックス中に分散した無機粒子と、を含有していてもよい。
【００２７】
無機粒子は、水不溶性の粒子であってもよい。本明細書において、「水不溶性」とは、２０℃の水１００ｍＬへの溶解度が１．０ｇ未満であることを意味する。
【００２８】
前記無機粒子は、例えば、ケイ酸塩、酸化ケイ素、スピネル、水酸化アルミニウム、酸化アルミニウム、ホウ酸アルミニウム、炭酸カルシウム、窒化物、及び層状複水酸化物からなる群より選ばれる少なくとも１種の無機化合物を含んでいてもよい。
【００２９】
前記ケイ酸塩は、層状ケイ酸塩であってもよい。層状ケイ酸塩としては、例えば、天然の膨潤性雲母又は合成の膨潤性雲母、天然の非膨潤性雲母又は合成の非膨潤性雲母、タルク、カオリン、パイロフィライト、セリサイト、バーミキュライト、スメクタイト、ベントナイト、スチーブンサイト、モンモリロナイト、バイデライト、サポナイト、ヘクトライト、及びノントロナイト等の粘土鉱物が挙げられる。低コストで均一な振動板用樹脂フィルムを作製し易いことから、前記粘土鉱物は、非膨潤性粘土鉱物を含んでいてもよい。非膨潤性粘土鉱物は、例えば、タルク、カオリン、パイロフィライト、天然物又は合成の非膨潤性雲母、及びセリサイトからなる群より選ばれる少なくとも１種であってもよく、タルク、カオリン、パイロフィライト、及び天然の非膨潤性雲母又は合成の非膨潤性雲母からなる群から選ばれる少なくとも１種であってもよい。
【００３０】
前記ケイ酸塩は、アルミノケイ酸塩（シリカアルミナ化合物）であってもよい。アルミノケイ酸塩としては、例えば、ゼオライト、及びムライトが挙げられる。ケイ酸塩はワテラスナイト（ケイ酸カルシウム）であってもよい。
【００３１】
前記酸化ケイ素は、酸化ケイ素を主成分として含むシリカ粒子であってもよいし、ガラスビーズであってもよい。
【００３２】
前記したスピネル、水酸化アルミニウム、酸化アルミニウム、及びホウ酸アルミニウムのようなアルミニウム化合物は、層状ケイ酸塩と併用することができる。特に、タルクと酸化アルミニウム化合物とを組み合わせてもよい。
【００３３】
前記窒化物としては、例えば、窒化ケイ素、及び窒化ホウ素が挙げられる。
【００３４】
前記層状複水酸化物としては、例えばハイドロタルサイトが挙げられる。
【００３５】
無機粒子の平均粒子径は、０．０１μｍ以上であってもよい。無機粒子の平均粒子径が０．０１μｍ以上であると、振動板用樹脂フィルムが適度な機械的強度を有し易い。無機粒子の平均粒子径は、２０μｍ以下であってもよい。無機粒子の平均粒子径が２０μｍ以下であると、平坦性の高い振動板用樹脂フィルムが得られ易い。同様の観点から、無機粒子の平均粒子径は０．０２μｍ以上であってもよく、１５μｍ以下、又は１０μｍ以下であってもよい。ここで、無機粒子の平均粒子径は、レーザー回折式粒度分布計等を用いて粒度分布を測定することにより求めることができる。
【００３６】
振動板用樹脂フィルムにおける無機粒子の含有量は、振動板用樹脂フィルムの全質量に対して、５質量％以上であってもよい。無機粒子の含有量が５質量％以上であると、振動板が特に良好な周波数特性を有し易い。同様の観点から、無機粒子の含有量は１０質量％以上、又は２０質量％以上であってもよい。無機粒子の含有量は、振動板用樹脂フィルムの全質量に対して９０質量％以下であってもよい。無機粒子の含有量が９０質量％以下であると、より良好な周波数特性を有する振動板用樹脂フィルムが得られ易い。同様の観点から、無機粒子の含有量は、６０質量％以下、又は４０質量％以下であってもよい。
【００３７】
振動板用樹脂フィルムを構成する有機樹脂マトリックスは、少なくとも１種の有機樹脂を含む連続相である。有機樹脂としては、例えば、ポリイミド樹脂、ポリアミドイミド樹脂、ポリエステルイミド樹脂、ポリエーテルイミド樹脂、ポリベンゾオキサゾール樹脂、ポリベンゾイミダゾール樹脂、エポキシ樹脂、アクリル樹脂、ポリフッ化ビニル樹脂、ポリウレタン樹脂、ポリエステル樹脂、ポリエーテルエーテルケトン樹脂、フッ素樹脂、ポリエーテルスルホン樹脂、ポリフェニレンスルフィド樹脂、ポリスルホン樹脂、ポリアリレート樹脂、ポリエーテルエーテルケトン樹脂、又はこれらの組み合わせが挙げられる。
【００３８】
前記有機樹脂は、スーパーエンジニアリングプラスチックであってもよい。スーパーエンジニアリングプラスチックとしては、例えば、ポリイミド樹脂、ポリアミドイミド樹脂、フッ素樹脂、ポリフェニレンスルフィド樹脂、ポリスルホン樹脂、ポリアリレート樹脂、ポリエーテルスルホン樹脂、ポリエーテルイミド樹脂、ポリエーテルエーテルケトン樹脂、ポリベンゾオキサゾール樹脂、及びポリベンゾイミダゾール樹脂が挙げられる。耐熱性、及び、機械的強度に優れることから、有機樹脂マトリックスは、ポリイミド樹脂、ポリアミドイミド樹脂、及び、ポリベンゾオキサゾール樹脂からなる群より選択される少なくとも１種の有機樹脂を含んでいてもよい。耐熱性等の観点から、有機樹脂としてポリイミド樹脂を用いてもよい。
【００３９】
前記ポリイミド樹脂は、例えば、下記式（１）で表される繰り返し単位を有する重合体である。
【００４０】
【化１】
2022000981.tif 000003
【００４１】
式（１）中、Ｒ１は１個又は２個のベンゼン環を含む４価の有機基を示し、Ｒ２は１個又は２個のベンゼン環を含む２価の有機基を示す。Ｒ１は下記式（１１）、（１２）、（１３）、（１４）、（１５）又は（１６）で表される４価の基であってもよい。Ｒ２は下記式（２１）、（２２）、（２３）、（２４）、（２５）、（２６）、（２７）又は（２８）で表される２価の基であってもよい。ポリイミド樹脂は、Ｒ１及びＲ２がそれぞれ同一の１種の繰り返し単位から構成されていてもよいし、Ｒ１及び／又はＲ２が異なる２種以上の繰り返し単位を含んでいてもよい。
【００４２】
【化２】
2022000981.tif 000004
【００４３】
【化３】
2022000981.tif 000005
【００４４】
ポリアミドイミド樹脂は、例えば、下記式（２）で表される繰り返し単位を有する重合体である。
【００４５】
【化４】
2022000981.tif 000006
【００４６】
式（２）中、Ｒ３は１個又は２個のベンゼン環を含む３価の有機基を示し、Ｒ４は１個又は２個のベンゼン環を含む２価の有機基を示す。Ｒ３は下記式（３１）、（３２）、（３３）、（３４）、（３５）又は（３６）で表される３価の基であってもよい。Ｒ４は上記式（２１）、（２２）、（２３）、（２４）、（２５）、（２６）、（２７）又は（２８）で表される２価の基であってもよい。ポリアミドイミド樹脂は、Ｒ３及びＲ４がそれぞれ同一の１種の繰り返し単位から構成されていてもよいし、Ｒ３及び／又はＲ４が異なる２種以上の繰り返し単位を含んでいてもよい。
【００４７】
【化５】
2022000981.tif 000007
【００４８】
ポリベンゾオキサゾール樹脂は、例えば、下記式（３）で表される繰り返し単位を有する重合体である。
【００４９】
【化６】
2022000981.tif 000008
【００５０】
式（３）中、Ｒ５は１個又は２個のベンゼン環を含む４価の有機基を示し、Ｒ６は１個又は２個のベンゼン環を含む２価の有機基を示す。Ｒ５は上記式（１１）、（１２）、（１３）、（１４）、（１５）又は（１６）で表される４価の基であってもよい。Ｒ６は上記式（２１）、（２２）、（２３）、（２４）、（２５）、（２６）、（２７）又は（２８）で表される２価の基であってもよい。ポリベンゾオキサゾール樹脂は、Ｒ５及びＲ６がそれぞれ同一の１種の繰り返し単位から構成されていてもよいし、Ｒ５及び／又はＲ６が異なる２種以上の繰り返し単位を含んでいてもよい。
【００５１】
式（１）において、Ｒ１が上記式（１１）又は（１２）で表される４価の基で、Ｒ２が上記式（２１）、（２２）又は（２３）で表される２価の基であってもよい。式（２）において、Ｒ３が上記式（３１）又は（３２）で表される３価の基で、Ｒ４が上記式（２１）、（２２）又は（２３）で表される２価の基であってもよい。式（３）において、Ｒ５が上記式（１１）又は（１２）で表される４価の基で、Ｒ６が上記式（２１）、（２２）又は（２３）で表される２価の基であってもよい。これらの組み合わせを含む繰返し単位を含むポリイミド樹脂、ポリアミドイミド樹脂、又はポリベンゾオキサゾール樹脂を用いることで、安価で優れた振動板用樹脂フィルムが特に得られ易い。
【００５２】
振動板用樹脂フィルムは、着色するために顔料を更に含有していてもよい。前記樹脂フィルムが顔料を含有することで、意匠性に優れたスピーカーユニットを得ることができる。顔料を用いることで、振動板を例えば緑、赤、青、黄色、黒、クリーム色等の任意の色に着色することができる。
【００５３】
顔料としては、上記無機粒子とは異なる粒子が用いられる。顔料は、特に限定されないが、無機顔料であってもよい。顔料は、白系に着色する酸化チタン粒子、又は、黒以外の色に着色する複合酸化物顔料であってもよい。顔料の含有量は、例えば、振動板用樹脂フィルムの全質量に対して、２０質量％以下、又は１０質量％以下であってもよく、１質量％以上であってもよい。
【００５４】
振動板用樹脂フィルムは、機械的強度の観点から、シランカップリング剤、チタネートカップリング剤等のカップリング剤を更に含有していてもよい。
【００５５】
シランカップリング剤としては、例えば、アミノ系シランカップリング剤、ウレイド系シランカップリング剤、ビニル系シランカップリング剤、メタクリル系シランカップリング剤、エポキシ系シランカップリング剤、メルカプト系シランカップリング剤、及びイソシアネート系シランカップリング剤が挙げられる。
【００５６】
チタネートカップリング剤としては、例えば、炭素数１〜６０のアルキレート基を有するチタネートカップリング剤、アルキルホスファイト基を有するチタネートカップリング剤、アルキルホスフェート基を有するチタネートカップリング剤、及びアルキルパイロホスフェート基を有するチタネートカップリング剤が挙げられる。
【００５７】
カップリング剤の含有量は、無機粒子の質量に対して、０．１質量％以上、３．０質量％以下であってもよい。カップリング剤の含有量が０．１質量％以上であると、カップリング剤を使用する効果が充分に発揮され易い。カップリング剤の含有量が３．０質量％を超えても、含有量に見合った効果が得られないことがある。同様の観点から、カップリング剤の含有量は、０．５質量％以上、２．０質量％以下であってもよい。
【００５８】
当該スピーカー振動板用樹脂フィルムは、前記したスピーカー振動板の当該樹脂フィルムを形成するために用いられてもよい。前記したスピーカー振動板に当該スピーカー振動板用樹脂フィルムを用いることによって、トランジェント特性、能率、及び人の評価による聴感の点でもより優れたスピーカー振動板になり得る。
【００５９】
（スピーカー振動板を製造する方法）
スピーカー振動板は、例えば、樹脂フィルムと該樹脂フィルムの片面上又は両面上に形成された回路とを有するフィルム部材を、所望の山部及び谷部が形成されるようにジグザグに折り返す工程を含む方法によって、製造することができる。
【００６０】
回路を有するフィルム部材は、例えば、樹脂フィルムと樹脂フィルムの片面上又は両面上に積層された導体膜とを有する積層体を形成する工程と、該積層体の導体膜の一部を除去して前記導体膜からなる回路を形成する工程とを含む方法により、得ることができる。
【００６１】
樹脂フィルム及び導体膜を有する積層体は、例えば、有機樹脂又はその前駆体と、無機粒子と、これらを溶解又は分散する溶媒と、必要により顔料、カップリング剤等の他の成分とを含有する分散液を導体膜（金属箔等）に塗布することと、塗布された分散液から溶媒を除去することと、必要により前駆体から該有機樹脂を生成させることとを含む方法により、得ることができる。有機樹脂がポリイミド樹脂である場合、その前駆体は例えばポリアミド酸である。分散液を調製する前に無機粒子をカップリング剤で表面処理しておいてもよいし、分散液にカップリング剤を加えてもよい。分散液に顔料を含ませることで、顔料を含有する樹脂フィルムを容易に形成させることができる。
【００６２】
分散液を塗布する方法によって樹脂フィルム及び導体膜を有する積層体を得た後、樹脂フィルムの導体膜とは反対側の面上に、スパッタリングめっき法等の方法で導体膜を形成させて、樹脂フィルムの両面上に導体膜が設けられた積層体を得てもよい。この積層体から回路を形成することで、両面に回路が形成されたフィルム部材を得ることができる。スパッタリングめっき法は、例えば特開２００５−０１９５１３号公報を参照して行うことができる。
【００６３】
回路は、樹脂フィルム上の導体膜の一部をエッチング等の手法で除去する方法によって形成させることができる。例えば、導体膜の必要な部分をレジストインクで覆い、その状態で導体膜をエッチング液に浸すことで導体膜の不要な部分を除去することを含む方法により、回路が形成される。あるいは、プリンテッドエレクトロニクスデバイスの手法で、印刷及び焼成によって樹脂フィルム上に回路を形成してもよい。
【００６４】
（スピーカーユニット）
一実施形態に係るスピーカーユニットは、上述の実施形態に係るスピーカー振動板を備える。このスピーカーユニットは、ハイル型スピーカーのようなフィルムスピーカーであってもよい。スピーカーユニットは、スピーカー振動板の周囲に設けられる磁石、外部機器と接続するための端子等、スピーカーにおいて通常採用される他の部材を更に有することができる。
【実施例】
【００６５】
以下、実施例を挙げて本発明についてさらに具体的に説明する。ただし、本発明はこれら実施例に限定されるものではない。
【００６６】
１．スピーカー振動板用樹脂フィルムを有する積層体
（作製例１）
ポリアミド酸の製造
撹拌機と温度計を備えた１Ｌの４つ口フラスコに、４，４’−ジアミノジフェ二ルエーテル７３．２ｇとＮ−メチル−２−ピロリドン８３２ｇを入れ、これらを撹拌しながら内温を５０℃に昇温して、４，４’−ジアミノジフェ二ルエーテルを溶解させた。次に、無水ピロメリット酸４０ｇとビフェニルテトラカルボン酸ジ無水物５１ｇを徐々に添加した。添加終了後、反応液を１時間撹拌し、Ｎ−メチル−２−ピロリドンに下記式（Ｉ）で表される芳香族ポリアミド酸が１６．５質量％の濃度で含有するポリアミド酸溶液を得た。
【００６７】
【化７】
2022000981.tif 000009
【００６８】
樹脂フィルム形成用分散液の調製
得られたポリアミド酸溶液２２．５ｇ、及びタルク（日本タルク社製、「Ｄ６００」平均粒径０．６μｍ）２．５ｇをプラスチック製密閉容器に入れ、自転公転ミキサー（シンキー社製、「ＡＲＥ−３１０」）を用いて攪拌した。攪拌のための条件を、混合モード（２０００ｒｐｍ）を１０分間、脱泡モード（２２００ｒｐｍ）を１０分間の順で攪拌する条件に設定した。これにより、全不揮発成分（溶媒以外の成分、又はポリアミド酸とタルクの合計量）に対するタルクの割合が４０．２質量％で、分散液の全体量に対する不揮発成分（溶媒以外の成分、ポリアミド酸とタルクの合計量）の割合が２４．９質量％である均一な樹脂フィルム形成用分散液を得た。
【００６９】
スピーカー振動板用樹脂フィルムの作製
得られた樹脂フィルム形成用分散液を、厚みが９μｍの銅箔に、ドクターブレードを用いて厚みが８０μｍとなるように塗布した。銅箔を水平に保った状態で強制送風式オーブン中で５０℃に加熱しながら塗膜を１０時間乾燥して、銅箔上にフィルムを形成した。このフィルムを、１２０℃で３０分、１５０℃で５分、２００℃で５分、及び３５０℃で３０分の順で加熱して、タルク及びポリイミド樹脂を含み、全質量に対するタルクの割合が４０．２質量％である、茶色の樹脂フィルム（厚さ２０μｍ）を銅箔上に形成して、スピーカー振動板用樹脂フィルム及び銅箔からなる積層体を得た。
【００７０】
（作製例２）
樹脂フィルム形成用分散液
タルク２．５ｇ（日本タルク社製、「Ｄ６００」平均粒径０．６μｍ）に換えて、タルク（松村産業株式会社製、「５０００ＰＪ」平均粒径１．８μｍ）１．９ｇとアサヒ化成化学工業株式会社製複合酸化物顔料グリーン２０２４番０．６ｇを用いたこと以外は実施例１と同様にして、全不揮発成分に対する無機粒子の割合が４０．２質量％で、分散液の全体質量に対する全不揮発成分の割合が２４．９質量％である、均一な樹脂フィルム形成用分散液を得た。
【００７１】
スピーカー振動板用樹脂フィルムの作製
得られた分散液を用いた以外は作製例１と同様にして、厚さ２０μｍの緑色のスピーカー振動板用樹脂フィルムと厚さ９μｍの銅箔からなる積層体を作製した。樹脂フィルムはタルク、緑色顔料及びポリイミド樹脂からなり、樹脂フィルムの全質量に対する無機粒子の割合が４０．２質量％であった。
【００７２】
（作製例３）
スピーカー振動板用樹脂フィルムの作製
樹脂フィルムの厚さを１５μｍに変更した以外は作製例１と同様にして、スピーカー振動板用樹脂フィルムと厚さ９μｍの銅箔からなる積層体を作製した。ついで作製した積層体の樹脂フィルム側の面上に、スパッタリングめっき法により厚さ９μｍの銅箔を形成し、樹脂フィルムの両面上に厚さ９μｍの銅箔が設けられた構造の積層体を作成した。
【００７３】
（比較用積層体）
無機粒子を含まないポリイミドフィルム（厚み１２．５μｍ）及びその両面上の銅箔（厚み９μｍ）からなる両面銅張りポリイミドフィルムを、比較用積層体として準備した。
【００７４】
２．スピーカー振動板及びスピーカーユニット
（１）スピーカー振動板の作製
準備した各積層体の銅箔に、レジストインクをシルク印刷工法で塗布した。次に、４０℃に保温したエッチング液に３分間浸すことで不要な銅箔を除去し、樹脂フィルムを必要とする大きさに切断して、図３に示すような、スピーカー振動板用樹脂フィルム３と、銅箔によって形成された回路５とを有する平面状のフィルム部材１Ａを得た。
【００７５】
得られたフィルム部材を、治具を使用してジグザクに折り返すことで、略等間隔で並んだ山部及び谷部を形成させた。このとき、対向する側面部を、谷部側から山部側に向かって対向する側面部同士の間隔が拡がるように傾斜させながら、フィルム部材を折り返した。その後折り返した形状が保てるようにフィルム部材を一液弾性接着剤で固定した。これにより、図４に示すような蛇腹状のフィルム部材からなるスピーカー振動板を得た。さらに、比較用積層体を用いて、対向する側面部が平行となるようにジグザグに折り返されたスピーカー振動板を作製した。
【００７６】
（２）スピーカーユニット
作製した各スピーカー振動板を用いて、図５に示すスピーカーユニット１００の構成を有するスピーカーユニット１〜５を組み立てた。表１に、各スピーカーユニットに用いた振動板の構成を示す。
【００７７】
まず、スピーカー振動板１をホルダー３１に取り付け一液弾性接着剤で固定した。リアパネル３９にネオジム磁石３７を取り付けてから、リアパネル３９にスピーカーケース４１、スペーサー３３，３５、スピーカー振動板１を取り付けたホルダー３１、フロントパネル４３を取り付けた。さらに、アンプなどの外部機器と接続するための端子とスピーカー振動板からの導線を接続して、評価用のスピーカーユニット１〜５を得た。
【００７８】
【表１】
2022000981.tif 000010
【００７９】
３．周波数特性の評価
図６は、スピーカーユニットの周波数特性を測定する装置の概略図である。図６において、評価用のスピーカーユニットが装着されたスピーカー２００がパワーアンプ５３（ＤＣ−１００ｋＨｚ）に接続され、パワーアンプ５３はＤ／Ａ変換器５２を介してコンピュータ５１に接続されている。スピーカー２００（スピーカーユニット）から距離Ｄの位置に、マイクロフォン５４が設置され、マイクロフォン５４にマイクアンプ内蔵Ａ／Ｄ変換器５５を介してコンピュータ５７が接続されている。距離Ｄは１ｍである。Ｄ／Ａ変換器５２及びマイクアンプ内蔵Ａ／Ｄ変換器５５としてＲｏｌａｎｄ製、ＵＡ−１０１０を用いた。マイクロフォン５４として、Ｓａｎｋｅｎ製、ＣＯ−１００Ｋを用いた。
【００８０】
図６の装置を用いて、以下の手順で各スピーカーユニットの周波数特性を無響室で測定した。
（１）コンピュータ５１より測定する周波数のデータを送出する。
（２）送出されたデータをＤ／Ａ変換器でアナログ信号に変換し、パワーアンプ５３を通して、送出されたデータの周波数に応じた音をスピーカー２００から出力する（出力：１Ｗ）。
（３）出力された音をマイクロフォン５４で集音する。
（４）集音された音をＡ／Ｄ変換器５５でデジタルデータに変換してからコンピュータ５７へ送出する。
（５）コンピュータ５７に入力されたデータを計測ソフトウェアにより処理し、出力と周波数との関係を示すグラフを得る。
【００８１】
図７は、一般的なスピーカーユニットの周波数特性（出力と周波数との関係）を示すグラフである。出力の音圧が高いほどスピーカーとしての能率が高い。音圧が、周波数に依存して落ち込むことがなく、全周波数領域で一定であることが理想的である。
【００８２】
図８はスピーカーユニット１、図９はスピーカーユニット２、図１０はスピーカーユニット３、図１１はスピーカーユニット４、図１２はスピーカーユニット５の周波数特性を示すグラフである。図８〜１２は周波数０ｋＨｚ〜４８ｋＨｚの範囲を示す。
【００８３】
周波数０ｋＨｚ〜４８ｋＨｚの範囲におけるスピーカーユニット１〜４（図８〜１１）とスピーカーユニット５（図１２）との比較から、対向する側面部が傾斜している振動板を用いることで、対向する側面部が平行な振動板を用いるよりも、高音域まで高い音圧が維持され、フラットな周波数特性が得られることを確認できる。さらに、スピーカーユニット１〜３（図８〜１０）とスピーカーユニット４（図１１）との比較から、無機粒子を含む樹脂フィルムを用いて形成され、対向する側面部が傾斜している振動板を用いることで、フラットな周波数特性の点でより一層顕著な効果が得られることを確認できる。
【００８４】
４．トランジェント特性の評価
図６の装置を用いて、以下の手順で各スピーカーユニットのトランジェント特性を評価した。
（１）コンピュータ５１より特定の周波数で特定の時間だけの音源データを１回送出する。
（２）送出されたデータをＤ／Ａ変換器５２でアナログ信号に変換し、パワーアンプ５３を通して、データに応じた周波数及び時間の音をスピーカー２００から出力する。スピーカーに加える電圧は１Ｗに設定した。
（３）出力された音をマイクロフォン５４で集音する。
（４）集音された音をＡ／Ｄ変換器５５でデジタルデータに変換してからコンピュータ５７へ送出する。
（５）コンピュータ５７に入力されたデータを計測ソフトウェアにより処理し、出力と時間との関係を示すグラフを得る。
【００８５】
図１３は、コンピュータ５１から送り出す音源データの波形を示す。音源データは短時間の矩形波データであり、本データを１回だけ送出する。時間軸の“０”は、音源データを送出する起点の時間である。図１４はスピーカーユニット１、図１５はスピーカーユニット２、図１６はスピーカーユニット３、図１７はスピーカーユニット４、図１８はスピーカーユニット５のトランジェント特性の測定結果を示すグラフである。各図において、横軸は時間で、縦軸は入力レベルであり、マイクロフォンで集音した音が波形化されている。スピーカーユニットとマイクロフォンの距離Ｄが１ｍであるため、観測される波形の起点は、音源データの起点から約２．８８ｍｓ遅れて観測される。
【００８６】
音源データの波形と同一の波形の音が出力されることが理想的であるが、電気信号を物理現象に変換するため、出力が音源データの波形と同一となることはない。出力の立ち上がり部の波形は、若干の時間遅れとレベルロスのため、音源データの矩形ではなく、楕円状となる。出力の立ち下がり部においては、振動板の収縮が瞬時に元の位置に戻らず、数回の収縮・膨張を繰り返しながら元の位置に戻るため、複数の余波が生じる。トランジェント特性に優れたスピーカーから出力される音は、音源データの波形に近い立ち上がり部分と、余波の数が少なく短時間で収束する立ち下がり部分を示す。
【００８７】
スピーカーユニット１、２、３（図１４、１５、１６）とスピーカーユニット４、５（図１７、１８）との比較から、無機粒子を含む樹脂フィルムを用いて形成され、対向する側面部が傾斜している振動板を用いることで、対向する側面部が平行な振動板を用いるよりも、音源データの波形に近い立ち上がり部分と、余波の数が少なく短時間で収束する立ち下がり部分を示す出力が得られることを確認できる。
【００８８】
４．聴感評価
図６の装置のうち、コンピュータ５１、Ｄ／Ａ変換器５２、パワーアンプ５３及びスピーカー２００の部分を用いて、人のモニターによって聴感を評価した。なお、スピーカー２００として、評価用のスピーカーユニットがツイーターとして装着されたものを用い、ウーハー、及びスコーカーは同一のものに固定した。以下の手順で聴感評価を行った。
（１）コンピュータ５１よりハイレゾリューション対応の音源データを送出し、Ｄ／Ａ変換器５２でアナログ信号に復元しパワーアンプ５３で増幅した音楽を、スピーカー２００より再生する。
（２）音源データとしてボーカル曲、交響曲、ピアノ曲、バイオリン曲、ジャズ、及び映画音楽を用いた。２０代から６０代の男女２０名のモニターが再生音を試聴し、スピーカーユニット５の場合を標準として、スピーカーユニット１、３、４、及び市販のコーン型ツイーターを装着したスピーカーの聴感を相対的に評価した。モニターは、表２に示す各項目に関して、標準に比べて、劣るものをＣ、同程度のものをＢ、優れているものをＡと判定した。
【００８９】
【表２】
2022000981.tif 000011
【００９０】
スピーカーユニット１、３、４とスピーカーユニット５との比較から、対向する側面部が傾斜している振動板を用いることで、対向する側面部が平行な振動板を用いるよりも、優れた聴感が得られることが確認できる。さらに、スピーカーユニット１、３とスピーカーユニット４との比較から、無機粒子を含む樹脂フィルムを用いることで、より一層優れた聴感が得られることも確認できる。
【符号の説明】
【００９１】
１…スピーカー振動板（蛇腹状のフィルム部材）、１Ａ…平面状のフィルム部材、３…スピーカー振動板用樹脂フィルム、５…回路、１０…山部、１０ａ…山部の先端、１１…谷部、１１ａ…谷部の先端、２０…側面部、３１…ホルダー、３３，３５…スペーサー、３７…ネオジム磁石、３９…リアパネル、４１…スピーカーケース、４３…フロントパネル、Ｗ０…山部の先端と谷部の先端との間隔、Ｗ１…位置Ｐ１における側面部同士の間隔、Ｗ２…位置Ｐ２における側面部同士の間隔、Ｈ…山部の先端と谷部の先端との間隔、１００…スピーカーユニット。
【図１】
2022000981.tif 000012
【図２】
2022000981.tif 000013
【図３】
2022000981.tif 000014
【図４】
2022000981.tif 000015
【図５】
2022000981.tif 000016
【図６】
2022000981.tif 000017
【図７】
2022000981.tif 000018
【図８】
2022000981.tif 000019
【図９】
2022000981.tif 000020
【図１０】
2022000981.tif 000021
【図１１】
2022000981.tif 000022
【図１２】
2022000981.tif 000023
【図１３】
2022000981.tif 000024
【図１４】
2022000981.tif 000025
【図１５】
2022000981.tif 000026
【図１６】
2022000981.tif 000027
【図１７】
2022000981.tif 000028
【図１８】
2022000981.tif 000029
【図１９】
2022000981.tif 000030